(57)【特許請求の範囲】
【請求項１】
（１）基板上に感光性樹脂層（Ａ）を積層して感光性樹脂シートを得る工程、
（２）保護層（Ｅ）上に厚み０．３μｍ以下の剥離補助層（Ｄ）および感熱マスク層（Ｃ）を積層して感熱マスク要素を得る工程、
（３）感光性樹脂層（Ａ）の表面に感熱マスク層（Ｃ）が接するように感光性樹脂シートと感熱マスク要素をラミネートする工程、を含む感光性樹脂印刷版原版の製造方法であって、剥離補助層（Ｄ）の膜厚を、可視光および／または紫外光に対する剥離補助層（Ｄ）の吸光度を用いて制御することを特徴とする感光性樹脂印刷版原版の製造方法。
【請求項２】
（１）基板上に感光性樹脂層（Ａ）を積層して感光性樹脂シートを得る工程、
（２）保護層（Ｅ）上に厚み０．３μｍ以下の剥離補助層（Ｄ）、感熱マスク層（Ｃ）および接着力調整層（Ｂ）を積層して感熱マスク要素を得る工程、
（３）感光性樹脂層（Ａ）の表面に接着力調整層（Ｂ）が接するように感光性樹脂シートと感熱マスク要素をラミネートする工程、を含む感光性樹脂印刷版原版の製造方法であって、剥離補助層（Ｄ）の膜厚を、可視光および／または紫外光に対する剥離補助層（Ｄ）の吸光度を用いて制御することを特徴とする感光性樹脂印刷版原版の製造方法。
【請求項３】
剥離補助層（Ｄ）が、可視光および／または紫外光に対して吸収能を有する物質を含有することを特徴とする請求項１〜２のいずれかに記載の感光性樹脂印刷版原版の製造方法。
【請求項４】
（１）請求項１〜３のいずれかに記載の方法により得られる感光性樹脂印刷版原版を用い、
（２）保護層（Ｅ）を剥離し、
（３）赤外レーザーで感熱マスク層（Ｃ）に像様照射することによって画像マスク（Ｃ’）を形成し、
（４）形成された画像マスク（Ｃ’）側から紫外光を用いて露光し、感光性樹脂層（Ａ）に画像マスク（Ｃ’）に対してネガティブな潜像を形成し、
（５）水および／またはアルコールを主成分とする液により現像処理し、画像マスク（Ｃ’）および紫外光未露光部の感光性樹脂層（Ａ）を除去することを特徴とする樹脂凸版印刷版の製造方法。
【発明の詳細な説明】
【技術分野】
【０００１】
本発明は感光性樹脂印刷版原版およびこれを用いた樹脂凸版印刷版の製造方法に関する。より詳しくは、画像状に露光した後、水および／またはアルコールを主成分とする液により現像される、デジタル情報転写に適する感光性樹脂印刷版原版およびこれを用いた樹脂凸版印刷版の製造方法に関するものである。
【背景技術】
【０００２】
感光性樹脂組成物を印刷版材として使用することは一般的に行われ、樹脂凸版、平版、凹版、フレキソ版印刷の各分野において主流となっている。
【０００３】
このような印刷版材は、原画フィルムを感光性樹脂層に密着させ、原画フィルムを通して活性光線で露光することにより、感光性樹脂層中に溶剤に溶解する部分と溶解しない部分を形成することでレリーフ像を形成し、印刷版材として使用するものである。
【０００４】
このような印刷版材は、ネガティブ、ポジティブの原画フィルムを必要とするため、そのための製造時間およびコストを要する。さらに、原画フィルムの現像には化学的な処理が必要で、かつ現像廃液の処理をも必要とすることから、環境衛生上の不利を伴う。
【０００５】
コンピューターの進歩に伴い、コンピューター上で処理された情報を印刷版材上に直接出力し、原画フィルムの製造工程を必要とせずに凸版印刷版を得る、いわゆるＣＴＰ（computer to plate）方式が提案されている。このＣＴＰ方式は、デジタルデータより画像マスクを‘その場で’感光性樹脂上に形成し、その後、活性光線、多くの場合では紫外線を画像マスク側から全面露光することによって、画像マスクの非被覆部のみ選択的に感光性樹脂層を硬化させる。この方式の利点は、上述した原画フィルムの製造工程が不要となること、原画フィルムの現像廃液の処理が不要で環境衛生的に好ましいことに加え、原画フィルムを密着させる際の異物混入がなくなること、シャープな構造のレリーフが得られること等が挙げられる。
【０００６】
具体的には、インキジェットプリンターまたは電子写真プリンターを用いて感光性記録成分上に画像マスク被膜を形成する方法が提案されている（例えば、特許文献１参照）。しかし、この方法によると微細な画像形成ができないという問題がある。
【０００７】
また、感光性エラストマー性層、紫外光に対して不透明な感赤外線層およびカバーシートから形成される感光性フレキソ記録材料に、赤外レーザーを照射し画像マスク被膜を形成する方法が提案されている（例えば、特許文献２参照）。赤外線照射部の感赤外線層の上部がカバーシートに固着し、カバーシートを剥離する際に赤外レーザー照射部の感赤外線層が選択的に除去される。しかし、この方法では、保護層としての機能をも有するカバーシートに引っ掻き傷のような損傷が生じることがあり、情報転写が不完全になるという問題がある。また、感赤外線層の剥離現像という手段は、赤外レーザー未照射部をも剥離しやすく、微細な画像マスクを形成するには不適切であった。
【０００８】
凸版の中でも、樹脂としてブタジエンゴムやスチレンゴムのようなエラストマー性バインダーを使用し、水性インキを用いた印刷が可能なフレキソ版の分野では、ＣＴＰ方式の提案は一般的である。これに対して、樹脂としてエラストマーバインダーではなく可溶性の樹脂を用い、油性インキを用いた印刷が可能な樹脂凸版の分野でもＣＴＰ方式が提案されているが、感赤外線層と可溶性樹脂からなる感光性樹脂層の極性が類似したものになりやすく、感赤外線層と感光性樹脂層とが経時で混合しやすいといった問題があり、ＣＴＰ方式の樹脂凸版の提案は少ない。
【０００９】
フレキソ版を用いて印刷を行う場合、画像を転写するレリーフが柔軟であるため、版胴と圧胴間の印圧は弱く設定される。フレキソ版は、段差のある段ボールや、あまり強い印圧に耐えられない軟包装用途のフィルムに対して印刷適性がある。これに対して樹脂凸版は、版胴と圧胴間の印圧は強く設定することが可能である。これはレリーフが硬質であるため、強い印圧に対してレリーフが型くずれすることがなく、文字太りのような印刷品質の低下を引き起こさないためである。樹脂凸版を用い、印圧を強くすることによって、インキを厚盛りして印刷物に力強さを与えることができ、また、インキが比較的転写されにくい金属に対しても印刷を行うことができる。
【００１０】
ＣＴＰ方式を導入した感光性樹脂凸版としては、感光性樹脂層、酸素透過性の分割層、紫外光に対して不透明な感赤外線層、および保護層から形成される感光性樹脂凸版記録材料が提案されている（例えば、特許文献３参照）。保護層を剥離後、赤外レーザーを照射して感赤外線層から画像マスクを形成し、紫外光を全面露光した後、画像マスクと感光層の未硬化部が同一の現像液で除去される。酸素透過性の中間層は、感光性樹脂層と感赤外線層間の物質移動を防ぐとともに、感光性樹脂層のレーザー彫刻除去を防ぐ役割がある。感赤外線層は、水溶性あるいは水分散性のバインダーに、カーボンブラックのような紫外光を遮断する機能を有し、赤外線を吸収する物質を混合したものである。しかし、感赤外線層を保護層に直接積層しているため、保護層を剥離する際に感赤外線層の一部が保護層に密着し一緒に剥がれ、感赤外線層が傷つく問題が生じる。また感赤外線層は外傷に対して脆いために保護層を剥離後の取り扱いに注意する必要がある。
【００１１】
また、基板上に感光性樹脂層、フィルム層および感赤外線層から形成される感光性樹脂凸版原版に、赤外レーザーを照射し画像マスクを形成する方法が提案されている（例えば、特許文献４参照）。この提案では、形成された画像マスクの上から紫外光を全面露光した後、フィルム層ごと画像マスクを剥離除去し、水現像して樹脂凸版印刷版が得られる。現像液中に画像マスクを構成する感赤外線層の材料が混入することがなく、現像廃液の処理が行いやすいという利点があるが、感光性樹脂層と感赤外線層の間にあるフィルム層の膜厚が厚いと、その分だけ紫外光の屈曲や散乱が起こりやすくなり、指向性の低い紫外光の光源を選択すると、画像が太る等の不利益を被る場合がある。
【００１２】
また、基板上に感光性樹脂層、水不溶性の感熱マスク層をこの順に積層した感光性樹脂印刷版原版が提案されている（例えば、特許文献５参照）。赤外レーザーで感熱マスク層に像様照射することによって画像マスクを形成し、形成された画像マスク側から紫外線を用いて露光し、水を主成分とする液により現像処理して樹脂凸版印刷版を得る。さらに、感熱マスク層の外傷を防止するために、感熱マスク層上に保護層や剥離補助層を積層することも提案されている。剥離補助層が積層されている場合、保護層を剥離する際に感熱マスク層が一緒に剥がれてしまうことはなく、また保護層剥離後の感熱マスク層を保護する役割を果たす。しかし剥離補助層は、感熱マスク層がレーザー融除されるのを妨げレーザー照射部に感熱マスク層成分が残存してしまったり、レーザー照射部と非照射部の光学濃度差が鮮明に表れない等の問題が生じる。そのためレーザー出力を上げたり、レーザー照射時間を長くする等の調整が必要となり、作業性を低下させる原因にもなる。
【特許文献１】独国特許第４１１７１２７号明細書（第１頁）
【特許文献２】特許第２７７３８４７号明細書（第３−９頁）
【特許文献３】特許第３４２９６３４号明細書（第３−７頁）
【特許文献４】国際特許０１／１８６０５号パンフレット（第２−３頁、１７頁）
【特許文献５】特開２００４−１６３９２５号公報
【発明の開示】
【発明が解決しようとする課題】
【００１３】
本発明の目的は、上記の問題を鑑みて、取扱い上で感熱マスク層を傷つけることなく、またレーザー照射による画像マスクの形成が容易な感光性樹脂印刷版原版の製造方法、およびそれを用いた樹脂凸版印刷版の製造方法を提供することにある。
【課題を解決するための手段】
【００１５】
上記課題を解決するため、主として以下の構成を有する感光性樹脂印刷版原版の製造方法が提供される。
すなわち、「（１）基板上に感光性樹脂層（Ａ）を積層して感光性樹脂シートを得る工程、
（２）保護層（Ｅ）上に厚み０．３μｍ以下の剥離補助層（Ｄ）および感熱マスク層（Ｃ）を積層して感熱マスク要素を得る工程、
（３）感光性樹脂層（Ａ）の表面に感熱マスク層（Ｃ）が接するように感光性樹脂シートと感熱マスク要素をラミネートする工程、を含む感光性樹脂印刷版原版の製造方法であって、剥離補助層（Ｄ）の膜厚を、可視光および／または紫外光に対する剥離補助層（Ｄ）の吸光度を用いて制御することを特徴とする感光性樹脂印刷版原版の製造方法。」である。
【００１６】
さらに、主として以下の構成を有する樹脂凸版印刷版の製造方法が提供される。すなわち、「（１）請求項１〜４のいずれかに記載の感光性樹脂印刷版原版を用い、
（２）保護層（Ｅ）を剥離し、
（３）赤外レーザーで感熱マスク層（Ｃ）に像様照射することによって画像マスク（Ｃ’）を形成し、
（４）形成された画像マスク（Ｃ’）側から紫外光を用いて露光し、感光性樹脂層（Ａ）に画像マスク（Ｃ’）に対してネガティブな潜像を形成し、
（５）水および／またはアルコールを主成分とする液により現像処理し、画像マスク（Ｃ’）および紫外光未露光部の感光性樹脂層（Ａ）を除去することを特徴とする樹脂凸版印刷版の製造方法。」である。
【発明の効果】
【００１７】
本発明によれば、原画フィルムを必要としないで、凸状のレリーフ像を形成することが可能な感光性樹脂印刷版原版を容易に提供することができる。本発明における感光性樹脂印刷版原版を構成する剥離補助層（Ｄ）の膜厚を０．３μｍ以下にすることで、赤外レーザー照射による画像マスクの形成が容易になる。また、本発明の感光性樹脂印刷版原版は、感光性の樹脂を用いていれば、凸状レリーフを有する印刷版である樹脂凸版だけではなく、フレキソ版、凹版、平版、孔版にも応用できるが、その応用範囲がこれらに限定されるものではない。
【発明を実施するための最良の形態】
【００１８】
以下、本発明の実施の形態を説明する。
【００１９】
本発明における感光性樹脂印刷版原版は、支持体上に感光性樹脂層（Ａ）、感熱マスク層（Ｃ）、剥離補助層（Ｄ）、保護層（Ｅ）をこの順に有する。
【００２０】
本発明における感光性樹脂層（Ａ）は、水またはアルコールに溶解または分散可能な樹脂および紫外光により硬化可能なモノマーを含有する。また、層（Ａ）は紫外光、好ましくは３００〜４００ｎｍの光を照射することにより、光硬化する。感光性樹脂層（Ａ）の素材としては、感光性樹脂組成物が用いられ、好ましくは厚さ０．１〜１０ｍｍのシート状に形成したものである。
【００２１】
上記した感光性樹脂組成物には、水またはアルコールに溶解または分散可能な樹脂および紫外光により硬化可能なモノマーが含有される。さらに、光重合開始剤が好ましくは含有される。
【００２２】
本発明における水またはアルコールに溶解または分散可能な樹脂は、感光性樹脂組成物を固体状態にして形態を保持するための担体樹脂としての機能を有するとともに、感光性樹脂層（Ａ）の水またはアルコールによる現像性を付与するために使用される。このような樹脂として、例えば、ポリビニルアルコール、ポリ酢酸ビニル、部分鹸化ポリ酢酸ビニル（部分鹸化ポリビニルアルコール）、セルロース樹脂、アクリル樹脂、ポリアミド樹脂、ポリエチレンオキサイドの如き親水性基を導入したポリアミド樹脂、エチレン／酢酸ビニル共重合体等、およびこれら樹脂の変性体が挙げられる。なかでも、ポリビニルアルコール、部分鹸化ポリビニルアルコール、親水性基を導入したポリアミド樹脂、およびこれら樹脂の変性体が好ましく用いられる。
【００２３】
紫外光により硬化可能なモノマーとは、一般的に、ラジカル重合により架橋可能な物質である。ラジカル重合により架橋可能な物質であれば、特に限定されるものではないが、例えば次のようなものを挙げることができる。２−ヒドロキシエチル（メタ）アクリレート、２−ヒドロキシプロピル（メタ）アクリレート、２−ヒドロキシブチル（メタ）アクリレート、３−クロロ−２−ヒドロキシプロピル（メタ）アクリレート、β−ヒドロキシ−β’−（メタ）アクリロイルオキシエチルフタレート等の水酸基を有する（メタ）アクリレート、メチル（メタ）アクリレート、エチル（メタ）アクリレート、プロピル（メタ）アクリレート、ブチル（メタ）アクリレート、イソアミル（メタ）アクリレート、２−エチルヘキシル（メタ）アクリレート、ラウリル（メタ）アクリレート、ステアリル（メタ）アクリレート等のアルキル（メタ）アクリレート、シクロヘキシル（メタ）アクリレート等のシクロアルキル（メタ）アクリレート、クロロエチル（メタ）アクリレート、クロロプロピル（メタ）アクリレート等のハロゲン化アルキル（メタ）アクリレート、メトキシエチル（メタ）アクリレート、エトキシエチル（メタ）アクリレート、ブトキシエチル（メタ）アクリレート等のアルコキシアルキル（メタ）アクリレート、フェノキシエチルアクリレート、ノニルフェノキシエチル（メタ）アクリレート等のフェノキシアルキル（メタ）アクリレート、エトキシジエチレングリコール（メタ）アクリレート、メトキシトリエチレングリコール（メタ）アクリレート、メトキシジプロピレングリコール（メタ）アクリレート等のアルコキシアルキレングリコール（メタ）アクリレート、（メタ）アクリルアミド、ジアセトン（メタ）アクリルアミド、Ｎ，Ｎ’−メチレンビス（メタ）アクリルアミドのような（メタ）アクリルアミド類、２、２−ジメチルアミノエチル（メタ）アクリレート、２，２−ジエチルアミノエチル（メタ）アクリレート、Ｎ，Ｎ−ジメチルアミノエチル（メタ）アクリルアミド、Ｎ，Ｎ−ジメチルアミノプロピル（メタ）アクリルアミド、等のエチレン性不飽和結合を１個だけ有する化合物、ジエチレングリコールジ（メタ）アクリレートのようなポリエチレングリコールのジ（メタ）アクリレート、ジプロピレングリコールジ（メタ）アクリレートのようなポリプロピレングリコールジ（メタ）アクリレート、トリメチロールプロパントリ（メタ）アクリレート、ペンタエリスリトールトリ（メタ）アクリレート、ペンタエリスリトールテトラ（メタ）アクリレート、グリセロールトリ（メタ）アクリレート、エチレングリコールジグリシジルエーテルに不飽和カルボン酸や不飽和アルコール等のエチレン性不飽和結合と活性水素を持つ化合物を付加反応させて得られる多価（メタ）アクリレート、グリシジル（メタ）アクリレート等の不飽和エポキシ化合物とカルボン酸やアミンのような活性水素を有する化合物を付加反応させて得られる多価（メタ）アクリレート、メチレンビス（メタ）アクリルアミド等の多価（メタ）アクリルアミド、ジビニルベンゼン等の多価ビニル化合物、等の２つ以上のエチレン性不飽和結合を有する化合物等が挙げられる。
【００２４】
本発明に好ましく使用される光重合開始剤とは、光によって重合性の炭素−炭素不飽和基を重合させることができるものであれば特に限定されない。なかでも、自己開裂や水素引き抜きによってラジカルを生成する機能を有するものが好ましく用いられる。例えば、ベンゾインアルキルエーテル類、ベンゾフェノン類、アントラキノン類、ベンジル類、アセトフェノン類、ジアセチル類等である。
【００２５】
感光性樹脂組成物には、その他の成分として、相溶性、柔軟性を高める等の目的で、エチレングリコール、ジエチレングリコール、トリエチレングリコール、ポリエチレングリコール、グリセリン、トリメチロールプロパン、トリメチロールエタン等の多価アルコール類を含有することが可能であり、熱安定性を上げる為に、従来公知の重合禁止剤を含有することもできる。好ましい重合禁止剤としては、フェノール類、ハイドロキノン類、カテコール類等が挙げられる。また、染料、顔料、界面活性剤、紫外線吸収剤、香料、酸化防止剤等を含有することもできる。
【００２６】
感光性樹脂組成物から感光性樹脂層（Ａ）を得る方法としては特に限定されないが、例えば、水またはアルコールに溶解または分散可能な樹脂を溶剤に溶解した後に、紫外光により硬化可能なモノマー、光重合開始剤および必要に応じてその他添加剤を添加して充分攪拌し、感光性樹脂組成物溶液を得て、この溶液から溶剤を除去した後に、好ましくは接着剤を塗布した支持体上に溶融押し出しすることにより得ることができる。あるいは一部溶媒が残存している溶液を、接着剤を塗布した支持体上に溶融押し出しし、一部残存している溶媒を経時によって自然乾燥させることによっても得ることができる。
【００２７】
本発明における支持体に使用する素材は特に限定されないが、寸法安定なものが好ましく使用され、例えば、スチール、ステンレス、アルミニウム等の金属板やポリエステル等のプラスチックシート、スチレン−ブタジエンゴム等の合成ゴムシートが挙げられる。
【００２８】
本発明における感熱マスク層（Ｃ）は、（１）赤外レーザーを効率よく吸収して、その熱によって瞬間的に該層の一部または全部が蒸発または融除し、レーザーの照射部分と未照射部分の光学濃度に差が生じる、すなわち照射部分の光学濃度の低下が起こる働きと、（２）紫外光を実用上遮断する働きを有するものである。
【００２９】
感熱マスク層（Ｃ）は、赤外レーザーを吸収し熱に変換する機能を有する赤外線吸収物質を含有する。さらに、熱によって蒸発、融除する機能を有する熱分解性化合物と紫外光を遮断する機能を有する紫外線吸収物質を含有することが好ましい。
【００３０】
ここで、紫外光を遮断する機能を有するとは、感熱マスク層（Ｃ）の光学濃度（optical density）が２．０以上のことを指し、３．０以上であることがより好ましい。光学濃度は一般にＤで表され、以下の式で定義される。
Ｄ＝ｌｏｇ１０（１００／Ｔ）＝ｌｏｇ１０（Ｉ０／Ｉ）
（ここで、Ｔは透過率（単位は％）、Ｉ０は透過率測定の際の入射光強度、Ｉは透過光強度である）。
【００３１】
光学濃度の測定には、入射光強度を一定にして透過光強度の測定値から算出する方法と、ある透過光強度に達するまでに必要な入射光強度の測定値から算出する方法が知られているが、本発明における光学濃度は前者の透過光強度から算出した値をいう。
【００３２】
光学濃度は、オルソクロマチックフィルターを用いて、マクベス透過濃度計「ＴＲ−９２７」（コルモルゲンインスツルメンツ（Kollmorgen Instruments Corp.）社製）を用いることで測定することができる。
【００３３】
前記赤外線吸収物質は、赤外光を吸収して熱に変換し得る物質であれば、特に限定されるものではない。例えば、カーボンブラック、アニリンブラック、シアニンブラック等の黒色顔料、フタロシアニン、ナフタロシアニン系の緑色顔料、ローダミン色素、ナフトキノン系色素、ポリメチン系染料、ジイモニウム塩、アゾイモニウム系色素、カルコゲン系色素、カーボングラファイト、ジアミン系金属錯体、ジチオール系金属錯体、フェノールチオール系金属錯体、メルカプトフェノール系金属錯体、アリールアルミニウム金属塩類、結晶水含有無機化合物、硫酸銅、硫化クロム、珪酸塩化合物や、酸化チタン、酸化バナジウム、酸化マンガン、酸化鉄、酸化コバルト、酸化タングステン等の金属酸化物、これらの金属の水酸化物、硫酸塩、さらにビスマス、スズ、テルル、鉄、アルミの金属粉等が挙げられる。
【００３４】
これらのなかでも、光熱変換率および、経済性、取扱い性、および後述する紫外線吸収機能の面から、カーボンブラックが特に好ましい。カーボンブラックは、その製造方法からファーネスブラック、チャンネルブラック、サーマルブラック、アセチレンブラック、ランプブラック等に分類されるが、ファーネスブラックは粒径その他の面で様々なタイプのものが市販されており、商業的にも安価であるため、好ましく使用される。
【００３５】
赤外線吸収物質の含有量は、感熱マスク層（Ｃ）の全組成物に対して２〜７５重量％が好ましく、５〜７０重量％がより好ましい。２重量％以上であれば光熱変換が効率良く行われ、７５重量％以下であれば他の成分が不足して、感熱マスク層（Ｃ）に傷がつきやすいという問題が生じない。
【００３６】
層（Ｃ）に好ましく使用される熱分解性化合物としては、例えば、硝酸アンモニウム、硝酸カリウム、硝酸ナトリウム、ニトロセルロース等のニトロ化合物や有機過酸化物、ポリビニルピロリドン、アゾ化合物、ジアゾ化合物あるいはヒドラジン誘導体、および赤外線吸収物質の項で列挙した金属あるいは金属酸化物が挙げられるが、溶液の塗工性の面等から高分子化合物であるポリビニルピロリドンやニトロセルロースが好ましい。
【００３７】
ニトロセルロースを用いる場合、ニトロセルロースの粘度はＡＳＴＭ  Ｄ３０１―７２に規定された測定方法で１／１６秒〜１秒であることが好ましく、１／８秒〜１／２秒がより好ましい。ここで、粘度はニトロセルロースの重合度に対応しており、粘度が低いことはすなわち重合度が低いことを意味する。この粘度が１／１６秒以上であれば、ニトロセルロースの重合度が十分高いために感熱マスク層（Ｃ）表面に傷がつきにくく、１秒以下であれば粘度が高くなることによる取扱いの不便さが生じない。
【００３８】
ニトロセルロースは熱分解する際に、有害なＮＯｘガスを発生しやすい。感熱マスク層（Ｃ）がニトロセルロースを含有する場合、赤外線レーザーによるマスク描画を行うプレートセッターには、発生したＮＯｘを吸い込む集気設備、およびＮＯｘを無害な化合物に分解する設備を直結させる必要があり、プレートセッターが大型に、かつ高価になるという問題がある。
【００３９】
この課題は、ニトロ基のようなＮＯｘ発生源を含有しない熱分解性化合物を用いることで解決できる。
【００４０】
アクリル樹脂は比較的熱分解しやすく、窒素原子を全く含まずＮＯｘを発生する懸念がないため、ニトロセルロースに変わる熱分解性化合物として特に好ましく用いられる。一般的なアクリル樹脂の熱分解温度は１９０℃〜２５０℃である。ＮＯｘの発生を抑制することを主目的とする場合、ニトロセルロースを実質含有しないことが好ましい。ニトロセルロースを実質含有しないとは、感熱マスク層（Ｃ）の全組成物に対して２重量％以下であることをいう。ニトロセルロースの含有量が２重量％以下であれば、ＮＯｘの発生量が環境衛生的に問題ないレベルに抑制しうるからである。
【００４１】
アクリル樹脂とは、アクリル酸、メタクリル酸、アクリル酸エステルおよびメタクリル酸エステルからなる群から選ばれる１つ以上のモノマーの重合体あるいは共重合体のことをいう。アクリル樹脂の中でも、水やアルコールに溶解しないグレードを選択することによって、下層の感光性樹脂層（Ａ）への物質移動を抑制することができるので、水／アルコール不溶型のアクリル樹脂がさらに好ましく用いられる。
【００４２】
熱分解性化合物の含有量は、感熱マスク層（Ｃ）の全組成物に対して８０重量％以下が好ましく、１５〜６０重量％がより好ましい。含有量が８０重量％以下であれば、後述する光熱変換物質量の低下に伴い熱分解性化合物の分解がうまくできないという問題が発生しない。
【００４３】
層（Ｃ）に好ましく使用される紫外線吸収物質は特に限定されないが、好ましくは、３００ｎｍ〜４００ｎｍの領域に吸収を有する化合物である。例えば、ベンゾトリアゾール系化合物、トリアジン系化合物、ベンゾフェノン系化合物、カーボンブラック、および赤外線吸収物質で列挙した金属あるいは金属酸化物等を挙げることができる。なかでもカーボンブラックは、紫外光領域だけでなく赤外光領域にも吸収特性があり、光熱変換物質としても機能するので、特に好ましく用いられる。
【００４４】
紫外線吸収物質の含有量は、感熱マスク層（Ｃ）の全組成物に対して０．１重量％〜７５重量％が好ましく、１〜５０重量％がより好ましい。含有量が０．１重量％以上であれば必要な光学濃度が得られ、７５重量％以下であれば他の成分が不足して感熱マスク層（Ｃ）に傷がつきやすいという問題が生じない。
【００４５】
感熱マスク層（Ｃ）は感光性樹脂層（Ａ）の上に直接、あるいは接着力調整層（Ｂ）を介して積層される。感光性樹脂層（Ａ）は、水またはアルコールに溶解または分散可能な樹脂を含有している、いわゆる親水性の組成である。後述する接着調整層（Ｂ）も鹸化度６０モル％以上の部分鹸化ポリ酢酸ビニルを含有する、すなわち親水性の組成であるため、感熱マスク層（Ｃ）が親水性の組成であると、各層間で物質移動が起こり、各層固有の機能を低下させる場合がある。例えば感熱マスク層（Ｃ）に感光性樹脂層（Ａ）のモノマー等が移動すると、感熱マスク層（Ｃ）のレーザー融除性が損なわれることになるし、感光性樹脂層（Ａ）中に紫外線吸収物質が混入すると紫外光による硬化が阻害される。
【００４６】
よって本発明に使用する感熱マスク層（Ｃ）は水不溶性であることが好ましい。すなわち、該層単体では水現像が不可能な性質を具備することが好ましい。金属あるいは金属酸化物を用いる場合はそれ自体水不溶性であるが、カーボンブラックのような有機物を用いる場合は対策を講じる必要がある。水不溶性を付与する方法は特に限定されないが、例えば、感熱マスク層（Ｃ）の全組成物を水不溶性成分で構成する方法、硬化性の樹脂をバインダーとして用い層を架橋させる方法によって達成できる。後者の方法は、組成物成分の高分子化により層間物質移動をさらに起こりにくくする効果や、感熱マスク層（Ｃ）表面の耐傷性を付与する効果も得られるので好ましい。具体的には、ＪＩＳ規格Ｌ０８４９に記載の染色堅牢度試験用摩擦試験機II型により、水に濡らした白綿布に５００ｇの荷重（そのうち摩擦子の自重が２００ｇ、追加の重りが３００ｇ）をかけて、感熱マスク層（Ｃ）の表面を擦る試験方法で、５回往復擦り後も貫通性の傷が付かないことが好ましく、１０回往復擦り後も貫通性の傷が付かないことがさらに好ましい。
【００４７】
硬化性の樹脂をバインダーとして用いた場合、樹脂の硬化方法は特に限定されないが、感熱マスク層（Ｃ）が紫外光を吸収する機能を有するので光硬化は困難あるいは不効率であるため、熱硬化が好ましい。バインダーとして用いる熱硬化樹脂としては、例えば、多官能イソシアネートおよび多官能エポキシ化合物からなる群から選ばれる少なくとも１種の化合物と、尿素系樹脂、アミン系化合物、アミド系化合物、水酸基含有化合物、カルボン酸化合物、チオール系化合物からなる群から選ばれる少なくとも１種の化合物との組み合わせが挙げられる。
【００４８】
多官能イソシアネート系化合物を用いた場合、反応が短時間で完結しないので、高温でキュアする必要があるが、熱分解性化合物としてニトロセルロースを用いる場合、その分解温度が１８０℃であるため、それ以上の温度でキュアすることができないという制約がある。従って、架橋方法としては、多官能エポキシ化合物と、尿素系樹脂、アミン系化合物、アミド系化合物、水酸基含有化合物、カルボン酸化合物、チオール系化合物からなる群から選ばれる少なくとも１種の化合物との組み合わせが好ましく使用される。
【００４９】
ここで、多官能エポキシ化合物としては、例えば、ビスフェノールＡ型エポキシ樹脂、ビスフェノールＦ型エポキシ樹脂、グリシジルエーテル型エポキシ樹脂が挙げられる。
【００５０】
また、尿素系樹脂としては、ブチル化尿素樹脂、ブチル化メラミン樹脂、ブチル化ベンゾグアナミン樹脂、ブチル化尿素メラミン共縮合樹脂、アミノアルキッド樹脂、ｉｓｏ−ブチル化メラミン樹脂、メチル化メミニン樹脂、ヘキサメトキシメチロールメラミン、メチル化ベンゾグアナミン樹脂、ブチル化ベンゾグアナミン樹脂等が挙げられる。
【００５１】
また、アミン系化合物としては、ジエチレントリアミン、トリエチレントリアミン、テトラエチレンペンタミン、ジエチルアミノプロピルアミン、Ｎ−アミノエチルピペラジン、メタキシレンジアミン、メタフェニレンジアミン、ジアミノジフェニルメタン、ジアミノジフェニルスルホン、イソホロンジアミン等が挙げられる。
【００５２】
また、アミド系化合物としては、エポキシ樹脂の硬化剤として用いられるポリアミド系硬化剤やジシアンジアミド等があり、水酸基含有化合物としてはフェノール樹脂、多価アルコール等があり、チオール系化合物としては、多価チオール等がある。
【００５３】
また、カルボン酸としては、フタル酸、ヘキサヒドロフタル酸、テトラヒドロフタル酸、ドデシニルコハク酸、ピロメリット酸、クロレン酸、マレイン酸、フマル酸やこれらの無水物が好ましく使用される。
【００５４】
複数成分による硬化性の樹脂を用いる方法とは別に、単独成分で用いても硬化性のある樹脂を用いても良い。単体で用いても硬化性のある樹脂としては、エポキシ樹脂の他、メラミン樹脂、ウレタン樹脂、架橋性ポリエステル樹脂、架橋性ポリアミド樹脂等が挙げられる。これら樹脂は組み合わせて使用することも可能である。
【００５５】
これら熱硬化性樹脂の含有量は感熱マスク層（Ｃ）の全組成物に対して１０重量％〜７５重量％以下が好ましく、３０重量％〜６０重量％がより好ましい。１０重量％以上であれば水不溶性を付与するに十分な架橋構造が得られ、７５重量％以下であれば感熱マスク層（Ｃ）のレーザー融除が効率よく行われる。
【００５６】
また、赤外線吸収物質としてカーボンブラックのような顔料を用いる場合は、その分散を行いやすくするため、可塑剤、界面活性剤や分散助剤を含有しても良い。
【００５７】
感熱マスク層（Ｃ）を形成する方法は特に限定されないが、金属酸化物を用いる場合には、例えば、蒸着やスパッタリングにより得られ、カーボンブラック等の有機物を用いる場合には、感熱マスク層組成物をそのまま、あるいは適当な溶媒に溶解させてコーティングし、熱キュアさせることによって得ることができる。
【００５８】
コーティングにより得られる感熱マスク層（Ｃ）の厚さは０．５μｍ〜１０μｍであることが好ましく、１μｍ〜３μｍがより好ましい。０．５μｍ以上であれば、表面傷が発生しにくく、また光の漏れが生じにくく、一定の高光学濃度を得ることができ、また高い塗工技術を必要としない。また、１０μｍ以下であれば感熱マスク層（Ｃ）を融除するのに高いエネルギーが必要とされないので、コスト的に有利である。
【００５９】
金属あるいは金属酸化物の蒸着あるいはスパッタリングにより得られる感熱マスク層（Ｃ）は、高光学濃度が得られれば、薄膜であるのが好ましい。薄膜の膜厚は感度に大きな影響を与える。すなわち、膜厚が厚すぎると、薄膜を蒸発、融解させるために要するエネルギーが余分に必要となるために、感熱マスク層（Ｃ）の融除感度が低下してしまうのである。それ故、薄膜の膜厚としては１００ｎｍ以下が好ましく、２〜１００ｎｍがより好ましく、４〜２０ｎｍが特に好ましい。膜厚が２ｎｍよりも薄くても感度が低下してしまうことがある。
【００６０】
蒸着法を用いる場合、真空蒸着が好ましく使用され、具体的には、１０−４〜１０−７ｍｍＨｇの減圧容器中で、金属と炭素を加熱蒸発させ、基板の表面に薄膜を形成させる方法等が使用される。
【００６１】
スパッタリング法を用いた場合は、例えば、１０−１〜１０−３ｍｍＨｇの減圧容器中で１対の電極に直流あるいは交流電圧を加え、グロー放電を起こさせ、陰極の、交流の場合はアース極のスパッタリング現象を利用して基板上に薄膜を形成することができる。
【００６２】
本発明で必要とされる高光学濃度を与える薄膜層として、炭素の薄膜層を第一に挙げることができる。ここでいう炭素薄膜は、いわゆるダイヤモンド薄膜やグラファイト薄膜ではなく非晶質炭素薄膜である。非晶質炭素薄膜はイオンビーム蒸着、イオン化蒸着等の通常の真空蒸着や、イオンビームスパッタリング等のスパッタリングを行えば、選択的に得ることができる。
【００６３】
炭素薄膜形成方法としては、真空蒸着、スパッタリングの何れかの方法で行うことが好ましい。
【００６４】
炭素薄膜形成のための真空蒸着条件としては、例えば、１０−４〜１０−７ｍｍＨｇの減圧容器中で、炭素を加熱蒸発させ、基板の表面に薄膜を形成させる方法が好ましく使用される。炭素は融点が３９２３Ｋと高いために、蒸着するためには、炭素の加熱温度及び蒸着時間を長くすることが好ましい。
【００６５】
炭素薄膜形成のためのスパッタリング条件としては、１０−１〜１０−３ｍｍＨｇの減圧容器中で１対の電極に直流あるいは交流電圧を加えて、グロー放電を起こさせ、陰極のスパッタリング現象を利用して基板上に薄膜を形成する方法が好ましく使用される。この方法では、融点が高い炭素でも比較的容易に薄膜を形成することができる。
【００６６】
感熱マスク層（Ｃ）を与える薄膜層としては、炭素の薄膜層の他に、金属の薄膜層を挙げることができる。金属の具体例としては、以下のようなものを挙げることができるがこれらに限定されるものではない。テルル、スズ、アンチモン、ガリウム、マグネシウム、ポロニウム、セレン、タリウム、亜鉛、アルミニウム、シリコン、ゲルマニウム、錫、銅、鉄、モリブデン、ニクロム、インジウム、イリジウム、マンガン、鉛、リン、ビスマス、ニッケル、チタン、コバルト、ロジウム、オスニウム、水銀、バリウム、パラジウム、ビスマスや特公昭４１−１４５１０号公報に記載されているような化合物、例えば、炭化珪素、窒化ホウ素、燐化ホウ素、燐化アルミ、アンチモンとアルミニウムの合金、ガリウムと燐の合金、ガリウムとアンチモンの合金等である。好ましくは、テルル、スズ、アンチモン、ガリウム、マグネシウム、ポロニウム、セレン、タリウム、亜鉛、ビスマス、アルミニウムが挙げられる。
【００６７】
層（Ｃ）に好ましく使用される金属としては、金属光沢が大きくなると、表面でのレーザーの反射が大きくなるため、感度的な面から金属としては、金属光沢の小さい材料が好ましい。
【００６８】
また、層（Ｃ）に使用する金属としては、瞬間的に一部または全部が蒸発、または融解する金属であって融点が２０００Ｋ以下であれば、どのようなものでも好ましく使用できる。融点が２０００Ｋよりも大きいと、レーザーを照射しても、蒸発または融解するのに時間がかかるため、結果的に層（Ｃ）の融除感度が低下してしまうためである。融点に関して、より好ましくは１０００Ｋ以下のものである。具体的には、テルル、スズ、アンチモン、ガリウム、マグネシウム、ポロニウム、セレン、タリウム、亜鉛、ビスマス、アルミニウムが好ましく使用され、より好ましくはテルル（融点４４９．８℃）、スズ（融点２３２℃）、亜鉛（融点４１９．５℃）、アルミニウム（融点６６０．４℃）を挙げることができる。これらの金属は、薄膜にレーザーが照射された時に、熱によって容易に蒸発、または融解するため特に好ましい。
【００６９】
層（Ｃ）に好ましく使用される金属としては、上記した金属の２種類あるいは３種類以上のアロイとすることによって、より融点が低下しやすくなり感度も向上するため、特に好ましいと言える。具体的には、テルルとスズ、テルルとアンチモン、テルルとガリウム、テルルとビスマス、テルルと亜鉛のアロイが好ましく、より好ましくは、テルルと亜鉛、テルルとスズのアロイである。３種類のアロイでは、テルルとスズと亜鉛、テルルとガリウムと亜鉛、スズとアンチモンと亜鉛、スズとビスマスと亜鉛、のアロイが好ましく、より好ましくは、テルルとスズと亜鉛、スズとビスマスと亜鉛のアロイである。
【００７０】
このような金属の薄膜の形成方法としては特に限定されないが、真空蒸着、スパッタリングの何れかの方法で行うことが好ましい。
【００７１】
感熱マスク層（Ｃ）を与える薄膜層として、炭素と金属を含む薄膜層も使用可能である。炭素と金属を、同時に蒸着またはスパッタリングすることによって、薄膜の光学濃度が向上し、より赤外レーザーを吸収しやすくなるというメリットがある。この場合、多くの金属が使用できる。この時用いる金属あるいはアロイは、蒸着や、スパッタリングができるものであれば特に限定されないが、融点が２０００Ｋ以下の金属が好ましく、１０００Ｋ以下がより好ましい。融点が２０００Ｋよりも高いと、炭素を同時に蒸着あるいはスパッタリングしても、画像が形成されにくい。
【００７２】
金属と炭素を同時に蒸着、またはスパッタリングする場合、形成された薄膜での炭素の含有量は、１０重量％以上が好ましく、３０重量％以上がより好ましい。炭素が１０重量％以上であれば、赤外レーザーの吸収率が高まり、感度向上の効果が得られる。
【００７３】
水またはアルコールに溶解または分散可能な樹脂を含有する、すなわち親水性の感光性樹脂層（Ａ）と水不溶性の感熱マスク層（Ｃ）とを接するように積層した場合、その極性の違いから層間の密着性が不十分である為に、層（Ｃ）が剥がれやすくなったり傷やシワが入る等の問題が発生することがある。本発明の接着力調整層（Ｂ）を層（Ａ）／（Ｃ）間に設けることによりこれらの問題は回避される。
【００７４】
本発明の接着力調整層（Ｂ）は、鹸化度６０モル％以上の部分鹸化ポリ酢酸ビニルを含有することが好ましい。より好ましくは、鹸化度７０モル％以上９９モル％以下である。鹸化度６０モル％以上であると、層（Ａ）／（Ｃ）間の接着力が十分であり、水現像性も良好である。鹸化度６０モル％以上の部分鹸化ポリ酢酸ビニルであれば特に重合度等は限定されず、また酸等で変性を施したものを使用することもできる。
【００７５】
接着力調整層（Ｂ）には、鹸化度６０モル％以上の部分鹸化ポリ酢酸ビニルの他に、適当な接着力を調整するための樹脂類やモノマー類、塗工性や安定性を調整するための界面活性剤や可塑剤等の添加剤を含有させることも任意である。接着力調整層（Ｂ）は積層後、感光性樹脂層（Ａ）に拡散移動させ、層（Ａ）と同化させても良い。
【００７６】
鹸化度６０モル％以上の部分鹸化ポリ酢酸ビニルの含有量は、接着力調整層（Ｂ）の全組成物に対して５０重量％以上が好ましく、より好ましくは６０重量％である。５０重量％以上であれば、均一な皮膜の形成が可能となり感熱マスク層（Ｃ）との接着力が十分得られる。
【００７７】
接着力調整層（Ｂ）の形成方法は特に限定されないが、薄膜形成の簡便さから、接着力調整層成分を溶媒に溶解した状態で、感熱マスク層（Ｃ）上にコーティングしてから溶媒を除去する方法が好ましく行われる。溶媒の除去方法には例えば熱風乾燥、遠赤外線乾燥、あるいは自然乾燥等が行われるが、溶媒除去時または除去後さらに１６０℃以上に加熱することで、層（Ｂ）／（Ｃ）間の接着力はさらに増大するため好ましく、またより好ましくは１８０℃以上である。
【００７８】
また、感熱マスク層（Ｃ）の表面にコロナ放電処理を施した後に接着力調整層（Ｂ）を層（Ｃ）に接する様に積層すると、層（Ｂ）／（Ｃ）間の接着力を増大させることができる。この場合、必ずしも高温乾燥は必要としない。
【００７９】
接着力調整層（Ｂ）をコーティングするために使用する溶媒は特に限定されないが、水やアルコール、または水とアルコールの混合物が主に使用される。水やアルコールを使用した場合、感熱マスク層（Ｃ）が水不溶性であると、層（Ｃ）上にコーティングしても層（Ｃ）が侵食を受けることがないため好ましい。
【００８０】
接着力調整層（Ｂ）の膜厚は１５μｍ以下が好ましく、０．１μｍ以上５μｍ以下がより好ましい。１５μｍ以下であれば、紫外光を露光した際の該層による光の屈曲や散乱が抑えられ、シャープなレリーフ画像が得られる。また、０．１μｍ以上であれば、接着力調整層（Ｂ）の形成が容易となる。
【００８１】
こうして感熱マスク層（Ｃ）上に接着力調整層（Ｂ）を積層した後、層（Ｂ）に接するようにさらに感光性樹脂層（Ａ）を積層することにより、層（Ａ）／（Ｂ）／（Ｃ）の順に十分な接着力で積層された積層体が得られる。
【００８２】
ここで、十分な接着力とは、感熱マスク層（Ｃ）を単独で接着力調整層（Ｂ）から剥離するのに必要な力もしくは感熱マスク層（Ｃ）と接着力調整層（Ｂ）を感光性樹脂層（Ａ）から剥離するのに必要な力が２０ｍＮ／ｃｍ以上であることをいう。この接着力が２０ｍＮ／ｃｍ以上であれば、得られる感光性樹脂印刷版原版から保護層（Ｅ）のみを剥離する際に感熱マスク層（Ｃ）が感光性樹脂層（Ａ）もしくは接着力調整層（Ｂ）から剥がれてしまったり、保護層（Ｅ）を剥離した後の感光性樹脂印刷版原版をインカールさせたときに感熱マスク層（Ｃ）にシワが生じたり、感熱マスク層（Ｃ）に赤外線を像様照射して形成される画像マスク（Ｃ’）は外部刺激によって感光性樹脂印刷版原版上で容易にずれる等の問題が発生しない。
【００８３】
この接着力は、積層体の感熱マスク層（Ｃ）表面に幅１ｃｍのセロテープ（登録商標）（ニチバン(株)社製）を貼りつけて、積層体から感熱マスク層（Ｃ）を剥離するのに必要な力もしくは感熱マスク層（Ｃ）と接着力調整層（Ｂ）を感光性樹脂層（Ａ）から剥離するのに必要な力を、テンシロン万能型引張試験機「ＵＴＭ−４−１００」（(株)東洋ボールドウィン社製）を用いることで測定することができる。
【００８４】
感熱マスク層（Ｃ）を直接保護層（Ｅ）に接触するように積層すると、層（Ｃ）／（Ｅ）間の密着力過多により使用時に保護層（Ｅ）の剥離除去が困難になったり、層（Ａ）／（Ｃ）間または層（Ｂ）／（Ｃ）間の剥離が起きたりすることがある。これらの問題は、本発明の剥離補助層（Ｄ）を感熱マスク層（Ｃ）と保護層（Ｅ）の間に設けることで回避できる。さらに、剥離補助層（Ｄ）の設置は、保護層（Ｅ）を剥離除去する際に感熱マスク層（Ｃ）が全体もしくは部分的に保護層（Ｅ）側へ残存付着してしまう問題や、保護層（Ｅ）を剥離除去した後の感熱マスク層（Ｃ）が外部刺激により傷つく問題を回避することができる。
【００８５】
本発明の剥離補助層（Ｄ）は、感熱マスク層（Ｃ）との接着力が強く、保護層（Ｅ）との接着力が剥離可能な程度に弱い物質、あるいは感熱マスク層（Ｃ）との接着力が剥離可能な程度に弱く、保護層（Ｅ）との接着力が強い物質から構成されることが好ましい。なお、保護層（Ｅ）を剥離した後、剥離補助層（Ｄ）は感熱マスク層側に残留し最外層になる場合があるので、取り扱いの面から粘着質でないことや、該層を通して紫外光露光されるため実質透明であることが好ましい。
【００８６】
剥離補助層（Ｄ）に使用される材料は、ポリビニルアルコール、ポリ酢酸ビニル、部分鹸化ポリビニルアルコール、ヒドロシキアルキルセルロース、アルキルセルロース、ポリアミド樹脂等であり、水またはアルコールに溶解または分散可能で、粘着性の少ない樹脂を主成分とすることが好ましい。これらの中で、粘着性の面から、鹸化度６０〜９９モル％の部分鹸化ポリビニルアルコール、アルキル基の炭素数が１〜５のヒドロキシアルキルセルロースおよびアルキルセルロースが特に好ましく用いられる。
【００８７】
これら樹脂類の含有量は、剥離補助層（Ｄ）の全組成物に対して７０重量％以上が好ましく、８０重量％以上がより好ましい。含有量が７０重量％以上であれば、均一な皮膜を形成することができ、感熱マスク層（Ｃ）／保護層（Ｅ）を無理なく剥離することが可能となる。
【００８８】
剥離補助層（Ｄ）は、さらに、赤外線で融除しやすくするために赤外線吸収物質および／または熱分解性物質を含有しても良い。赤外線吸収物質や熱分解性物質としては、前述したものを使用することができる。また、塗工性や濡れ性向上のために界面活性剤を含有しても良い。
【００８９】
本発明の剥離補助層（Ｄ）の膜厚は０．３μｍ以下である必要があり、０．０１μｍ以上０．２５μｍ以下がより好ましい。膜厚が０．３μｍ以下であると、感熱マスク層（Ｃ）がレーザー融除されるのを妨げレーザー照射部に感熱マスク層（Ｃ）成分が残存してしまったり、レーザー照射部と非照射部の光学濃度差が鮮明に表れない等の問題が回避される。感熱マスク層（Ｃ）成分の残存の有無は、レーザー融除部分、特にベタ部の層（Ｃ）成分
のカスを目視確認することができる。
【００９０】
剥離補助層（Ｄ）の形成方法は特に限定されないが、薄膜形成の簡便さから、剥離補助層成分を溶媒に溶解した状態で、保護層（Ｅ）上にコーティングしてから溶媒を除去する方法が好ましく行われる。溶媒の除去方法には例えば熱風乾燥、遠赤外線乾燥、あるいは自然乾燥等が行われる。
【００９１】
感熱マスク層（Ｃ）のレーザー融除を効率的に行うために、本発明における剥離補助層（Ｄ）の膜厚は０．３μｍ以下である必要があるが、従来、このような薄膜の膜厚を正確に測定することは困難であり、したがって、薄膜の層を安定して形成することは困難であると考えられていた。本発明者らは、剥離補助層（Ｄ）の可視光および／または紫外光に対する吸光度を測定することで積層した膜厚を測定し、これに基づいて層（Ｄ）の形成材料の塗布量を調整することにより、このような薄膜の剥離補助層（Ｄ）を安定して形成できることを見出した。すなわち、層（Ｄ）の膜厚と可視光または紫外光に対する吸光度の関係を適当な数および範囲で測定し検量線を作成しておくことで、マイクロメーターによる膜厚測定や膜重量測定等が困難な薄膜であってもその膜厚を正確に測定し、本発明の剥離補助層（Ｄ）の膜厚を制御することができる。
【００９２】
上記した吸光度による膜厚制御をより精度の高いものにするために、剥離補助層（Ｄ）に可視領域または紫外領域の光に対して吸収能を有する物質を含有することが好ましい。
【００９３】
上記の可視領域または紫外領域の光に対して吸収能を有する物質は特に限定されるものではないが、例えば、ベンゾトリアゾール類、トリアジン類、ベンゾフェノン類等の公知の紫外線吸収剤や、トリス（４−ジメチルアミノフェニル）メタン、１，３−ジメチル−６−ジエチルアミノフルオラン、アゾ系染料等の公知の染料等が挙げられる。
【００９４】
保護層（Ｅ）は、感熱マスク層（Ｃ）を外傷から保護する目的等に使用することができる。保護層（Ｅ）には、感熱マスク層（Ｃ）からの剥離作業が容易なポリマーフィルムが好ましく使用される。このような保護層（Ｅ）として、例えば、ポリエステル、ポリカーボネート、ポリアミド、フルオロポリマー、ポリスチレン、ポリエチレン、ポリプロピレン等のフィルムが挙げられる。あるいはシリコーン等が塗布された剥離紙も層（Ｅ）として使用できる。
【００９５】
保護層（Ｅ）の膜厚は２５μｍ〜２００μｍが好ましく、５０μｍ〜１５０μｍがより好ましい。２５μｍ以上であれば取り扱いが容易であり、かつ感熱マスク層（Ｃ）を外傷から保護する機能が発現し、２００μｍ以下であれば安価で経済的に有利であり、かつ剥離しやすいという利点を有する。
【００９６】
感光性樹脂印刷版原版から保護層（Ｅ）を早さ２００ｍｍ／分のスピードで剥離する時、１ｃｍ当たりの剥離力が４．５〜２００ｍＮ／ｃｍであることが好ましく、９〜１５０ｍＮ／ｃｍがさらに好ましい。４．５ｍＮ／ｃｍ以上であれば、作業中に保護層（Ｅ）が剥離してくることなく作業できるので好ましく、２００ｍＮ／ｃｍ以下であれば無理なく保護層（Ｅ）を剥離することができるので好ましい。
【００９７】
次に、本発明の感光性樹脂印刷版原版の好ましい製造方法を記載する。
【００９８】
本発明の感光性樹脂印刷版原版は、基板上に感光性樹脂層（Ａ）、必要に応じて接着力調整層（Ｂ）、感熱マスク層（Ｃ）、剥離補助層（Ｄ）および保護層（Ｅ）を順次積層した構造を有する。保護層（Ｅ）上に順次コーティング法で、層（Ｄ）、層（Ｃ）および必要に応じて層（Ｂ）を積層した感熱マスクシートと、基板上に層（Ａ）を積層した感光性樹脂シートとをラミネートすることによって得ることができる。層（Ｄ）の膜厚は０．３μｍ以下であり、可視光または紫外光に対する層（Ｄ）の吸光度を測定することにより膜厚を制御することができる。ラミネート方法としては特に限定されず、例えば、層（Ａ）の表面を水および／またはアルコールで膨潤させ、感熱マスクシートを貼り合わせる方法、層（Ａ）と同じ、あるいは類似組成の高粘度の液体を、感光性樹脂シートと感熱マスクシートの間に流し込んで両者を貼り合わせる方法、常温下であるいは加熱しながらプレス機でプレスする方法等がある。保護層（Ｅ）を剥離して再利用することもできる。
【００９９】
以上のようにして得られた感光性樹脂印刷版原版から、下記する工程を経て、樹脂凸版印刷版を製造することができる。
【０１００】
本発明における樹脂凸版印刷版の製造方法は、（１）上述の感光性樹脂印刷版原版を用い、（２）保護層（Ｅ）を剥離補助層（Ｄ）から剥離した後、（３）赤外レーザーで感熱マスク層（Ｃ）に像様照射することによって画像マスク（Ｃ’）を形成する工程、（４）形成された画像マスク（Ｃ’）側から紫外光を用いて露光し、感光性樹脂層（Ａ）に潜像を形成する工程、（５）水および／またはアルコールを主成分とする液により現像処理し、画像マスク（Ｃ’）および紫外光未露光部の感光性樹脂層（Ａ）を除去する工程を含む。
【０１０１】
（３）赤外レーザーで感熱マスク層（Ｃ）に像様照射して画像マスク（Ｃ’）を形成する工程とは、赤外レーザーを画像データに基づきＯＮ／ＯＦＦさせて、感熱マスク層（Ｃ）に対して走査照射する工程のことである。感熱マスク層（Ｃ）は、赤外レーザーが照射されると赤外線吸収物質の作用で熱が発生し、その熱の作用で熱分解性化合物が分解して感熱マスク層（Ｃ）が除去、すなわちレーザー融除される。レーザー融除された部分は、光学濃度が大きく低下し、紫外光に対して実質透明になる。画像データに基づき、感熱マスク層（Ｃ）を選択的にレーザー融除することによって、感光性樹脂層（Ａ）に潜像を形成しうる画像マスク（Ｃ’）が得られる。
【０１０２】
赤外レーザー照射には、発振波長が７５０ｎｍ〜３０００ｎｍの範囲にあるものが用いられる。このようなレーザーとしては、例えば、ルビーレーザー、アレキサンドライトレーザー、ペロブスカイトレーザー、Ｎｄ−ＹＡＧレーザーやエメラルドガラスレーザー等の固体レーザー、ＩｎＧａＡｓＰ、ＩｎＧａＡｓやＧａＡｓＡｌ等の半導体レーザー、ローダミン色素のような色素レーザー等が挙げられる。またこれらの光源をファイバーにより増幅させるファーバーレーザーも用いることができる。なかでも、半導体レーザーは近年の技術的進歩により、小型化し、経済的にも他のレーザー光源よりも有利であるので好ましい。また、Ｎｄ−ＹＡＧレーザーも高出力であり、歯科用や医療用に多く利用されており、経済的にも安価であるので好ましい。
【０１０３】
（４）画像マスク（Ｃ’）側から紫外光を用いて露光し、感光性樹脂層（Ａ）に潜像を形成する工程とは、上記の方法でレーザー照射された感光性樹脂印刷版原版に、紫外光を、好ましくは３００〜４００ｎｍの波長の紫外光を、レーザーにより画像が形成された画像マスク（Ｃ’）を通して全面に露光し、画像マスク（Ｃ’）におけるレーザー融除部の下部の感光性樹脂層（Ａ）を選択的に光硬化する工程である。
【０１０４】
露光の際、感光性樹脂印刷版原版のサイド面からも紫外光が入り込むので、紫外光が透過しないカバーでサイド面を覆うようにしておくのが良い。３００〜４００ｎｍの波長を露光できる光源として、高圧水銀灯、超高圧水銀灯、メタルハライドランプ、キセノン灯、カーボンアーク灯、ケミカル灯等が使用できる。紫外光で露光された部分の感光性樹脂層（Ａ）は、現像液により溶出分散できない物質に変化する。
【０１０５】
（５）水および／またはアルコールを主成分とする液により現像処理し、画像マスク（Ｃ’）および紫外光未露光部の感光性樹脂層（Ａ）を除去する工程は、例えば、感光性樹脂層（Ａ）を溶解分散可能な水および／またはアルコールを主成分とする現像液を持つブラシ式洗い出し機やスプレー式洗い出し機を用いて現像することで達成される。この工程を経て、紫外光で露光された部分が残存し、レリーフ像を有する樹脂凸版印刷版が得られる。
【０１０６】
剥離補助層（Ｄ）が残存している場合は、（５）の現像工程で除去されることが好ましい。
【０１０７】
ここで、主成分とは、５０重量％以上であることを言う。水とは、水道水、蒸留水が好ましく用いられるがこれらに限定されるものではなく、また、アルコールとは、炭素数１〜６のアルコールが好ましく用いられるがこれらに限定されるものではない。また、これらの液に感光性樹脂層（Ａ）、接着力調整層（Ｂ）、感熱マスク層（Ｃ）や剥離補助層（Ｄ）の成分が混入したものや、界面活性剤等の添加剤を含有したものも使用できる。上記アルコールは、環境衛生の観点から炭素数２〜３のアルコールがより好ましく使用される。
【０１０８】
画像マスク（Ｃ’）は耐傷性向上の目的で水不溶性であることが好ましく、この場合、水やアルコールからなる現像液には溶解しない。しかし、画像マスク（Ｃ’）は薄膜状であるため、ブラシで擦ることで物理的に除去することができる。なかでもコシの強い、例えばＰＢＴ（ポリブチレンテレフタレート）製のブラシやナイロン６，１０製のブラシは、物理的除去は容易になり、より好ましい。また、この際、３０℃から７０℃の比較的高温の現像液を用いることによって、画像マスク（Ｃ’）の除去を効率的に行うことができる。
【０１０９】
その後、必要に応じ、版面に付着している現像液を乾燥する処理、感光性樹脂印刷版材の後露光や粘着性除去処理等を行うこともできる。
【０１１０】
本発明の製造方法で製造された樹脂凸版印刷版は、印刷機に装着できる樹脂凸版印刷版として好ましく使用される。
【実施例】
【０１１１】
以下、本発明を実施例で詳細に説明する。
【０１１２】
＜水溶性ポリアミド樹脂１の合成＞
ε−カプロラクタム  １０重量部、Ｎ−（２−アミノエチル）ピペラジンとアジピン酸のナイロン塩  ９０重量部および水  １００重量部をステンレス製オートクレーブに入れ、内部の空気を窒素ガスで置換した後に１８０℃で１時間加熱し、次いで水分を除去して水溶性ポリアミド樹脂１を得た。
【０１１３】
＜変性ポリビニルアルコール１の合成＞
冷却管をつけたフラスコ中に、部分鹸化ポリビニルアルコール“ゴーセノール”ＫＬ−０５（鹸化度  ７８．５％〜８２．０％、日本合成化学工業（株）製）５０重量部、無水コハク酸  ２重量部およびアセトン  １０重量部を入れ、６０℃で６時間加熱した後、冷却管を外してアセトンを揮発させた。その後、１００重量部のアセトンで未反応の無水コハク酸を溶出させる精製工程を２回行った後、６０℃で減圧乾燥を５時間行い、水酸基にコハク酸がエステル結合した、変性ポリビニルアルコール１を得た。
【０１１４】
＜感光性樹脂層（Ａ１）用の塗工液組成物１の調製＞
撹拌ヘラおよび冷却管をつけた３つ口フラスコ中に、水溶性ポリアミド樹脂１を７．５重量部、変性ポリビニルアルコール１を４７．５重量部、ジエチレングリコール  １１重量部、水  ３８重量部およびエタノール  ４４重量部を入れ、撹拌しながら１１０℃で３０分間、次いで７０℃で９０分間加熱しポリマーを溶解させた。ついで、“ブレンマー”Ｇ（グリシジルメタクリレート、日本油脂（株）製）３重量部を添加し、７０℃で３０分間撹拌した。さらに“ブレンマー”ＧＭＲ（グリシジルメタクリレートのメタクリル酸付加物、日本油脂（株）製）１２重量部、“ライトエステル”Ｇ２０１Ｐ（グリシジルメタクリレートのアクリル酸付加物、共栄社化学（株）製）５重量部、“エポキシエステル”７０ＰＡ（プロピレングリコールジグリシジルエーテルのアクリル酸付加物、共栄社化学（株）製）６重量部、“ＮＫエステル”Ａ−２００（平均分子量２００のポリエチレングリコールのジアクリレート、新中村化学工業（株）製）５重量部、“イルガキュア”６５１（ベンジルジメチルケタール、チバ・ガイギー（株）製）０．１重量部、“イルガキュア”１８４（α−ヒドロキシケトン、チバ・ガイギー（株）製）１．５重量部、“Suminol Fast Cyanine Green G conc.”（酸性染料、カラーインデックス C. I. Acid Green 25、住友化学工業（株）製）０．０１重量部、“ダイレクトスカイブルー６Ｂ”（浜本染料（株）製）０．０１重量部、“フォーマスタ”（消泡剤、サンノプコ（株）製）０．０５重量部、“チヌビン”３２７（紫外線吸収剤、チバ・ガイギー（株）製）０．０１５重量部、“ＴＴＰ−４４”（ビス−｛２−（２−エトキシエトキシカルボニル）エチルチオ｝オクチルチオ  ホスフィン、淀化学（株）製）０．２重量部および“Ｑ−１３００”（アンモニウム  Ｎ−ニトロソフェニルヒドロキシルアミン、和光純薬工業（株）製）０．００５重量部を添加して３０分間撹拌し、流動性のある感光性樹脂層（Ａ１）の塗工液組成物１を得た。
【０１１５】
＜接着剤塗布基板１の作製＞
“バイロン３１ＳＳ”（不飽和ポリエステル樹脂のトルエン溶液、東洋紡績（株）製）２６０重量部および“ＰＳ−８Ａ”（ベンゾインエチルエーテル、和光純薬工業（株）製）２重量部の混合物を７０℃で２時間加熱後３０℃に冷却し、エチレングリコールジグリシジルエーテルジメタクリレート ７重量部を加えて２時間混合した。さらに、“コロネート”３０１５Ｅ（多価イソシアネート樹脂の酢酸エチル溶液、日本ポリウレタン工業（株）製）２５重量部および“ＥＣ−１３６８”（工業用接着剤、住友スリーエム（株）製）１４重量部を添加し、接着剤組成物１を得た。
【０１１６】
“ゴーセノール”ＫＨ−１７（鹸化度７８．５％〜８１．５％のポリビニルアルコール、日本合成化学工業（株）製）５０重量部を“ソルミックス”Ｈ−１１（アルコール混合物、日本アルコール（株）製）２００重量部および水  ２００重量部の混合溶媒で７０℃で２時間溶解させた後、“ブレンマー”Ｇ（グリシジルメタクリレート、日本油脂（株）製）１．５重量部を添加して１時間混合し、さらに（ジメチルアミノエチルメタクリレート）／（２−ヒドロキシエチルメタクリレート）重量比２／１の共重合体（共栄社化学（株）製）３重量部、“イルガキュア”６５１（ベンジルジメチルケタール、チバ・ガイギー（株）製）５重量部、“エポキシエステル”７０ＰＡ（プロピレングリコールジグリシジルエーテルのアクリル酸付加物、共栄社化学（株）製）２１重量部およびエチレングリコールジグリシジルエーテルジメタクリレート  ２０重量部を添加して９０分間混合し、５０℃に冷却後“フロラード”ＴＭ  ＦＣ−４３０（住友スリーエム（株）製）０．１重量部を添加して３０分間混合して接着剤組成物２を得た。
【０１１７】
厚さ２５０μｍの“ルミラー”Ｔ６０（ポリエステルフィルム、東レ（株）製）上に、接着層組成物１を乾燥後膜厚が４０μｍとなるようバーコーターで塗布し、１８０℃のオーブンに３分間入れて溶媒を除去後、その上に接着層組成物２を乾燥膜厚が３０μｍとなるようバーコーター塗布し、１６０℃のオーブンで３分間乾燥させ、接着剤塗布基板１を得た。
【０１１８】
＜感光性樹脂シート１の製造＞
接着剤塗布基板１を接着剤塗工側から超高圧水銀灯で１０００ｍＪ／ｃｍ２露光した後、感光性樹脂層（Ａ１）用の塗工液組成物１を接着剤塗布基板１の接着剤塗布面に流延し、６０℃のオーブン中で５時間乾燥させて、基板を含めておよそ厚さ９００μｍの感光性樹脂シート１を得た。感光性樹脂シート１の厚さは、基板上に所定厚のスペーサーを設置し、スペーサーからはみ出ている部分の塗工液組成物１を、水平な金尺で掻き出すことによって調整した。
【０１１９】
＜剥離補助層（Ｄ１）用の塗工液組成物２の調製＞
“ゴーセノール”ＡＬ−０６（鹸化度９１％〜９４％のポリビニルアルコール、日本合成化学工業（株）製）１０重量部および“ダイレクトスカイブルー６Ｂ”（浜本染料（株）製）１重量部を水  ５５重量部、メタノール  １４重量部、ｎ−プロパノール  １０重量部およびｎ−ブタノール  １０重量部に溶解させ、剥離補助層（Ｄ１）用の塗工液組成物２を得た。
【０１２０】
この塗工液組成物２を塗布した場合の乾燥膜厚と波長６６０ｎｍの吸光度の関係を調べたところ、（乾燥膜厚［μｍ］）＝４．７６×（波長６６０ｎｍの吸光度）であった。
【０１２１】
＜感熱マスク層（Ｃ１）用の塗工液組成物３の調製＞
“ＭＡ１００”（カーボンブラック、三菱化学（株）製）２３重量部、“ダイヤナール”ＢＲ−９５（アルコール不溶性のアクリル樹脂、三菱レイヨン（株）製）１５重量部、可塑剤ＡＴＢＣ（アセチルクエン酸トリブチル、（株）ジェイ・プラス製）６重量部およびメチルイソブチルケトン  ３０重量部をあらかじめ混合させたものを、３本ロールミルを用いて混練分散させ、カーボンブラック分散液１を調整した。分散液１に“アラルダイト”６０７１（エポキシ樹脂、旭チバ（株）製）２０重量部、“ユーバン”２０６１（メラミン樹脂、三井化学（株）製）２７重量部、“ライトエステル”Ｐ−１Ｍ（リン酸モノマー、共栄社化学（株）製）０．７重量部およびメチルイソブチルケトン  １４０重量部を添加し３０分間撹拌した。その後、固形分濃度が３３重量％になるようにさらにメチルイソブチルケトンを添加し、感熱マスク層（Ｃ１）用の塗工液組成物３を得た。
【０１２２】
＜接着力調整層（Ｂ１）用の塗工液組成物４の調製＞
“ゴーセノール”ＫＬ−０５（鹸化度７８％〜８２％のポリビニルアルコール、日本合成化学工業（株）製）１０重量部を水 ４０重量部、メタノール ２０重量部、ｎ−プロパノール ２０重量部およびｎ−ブタノール １０重量部に溶解させ、接着力調整層（Ｂ１）用の塗工液組成物４を得た。
【０１２３】
＜感熱マスク要素１の製造＞
厚さ１００μｍのポリエステルフィルム“ルミラー”Ｓ１０（東レ（株）製）上に、塗工液組成物２をバーコーターを用いて乾燥膜厚が０．３μｍになるように塗布、１００℃で２５秒間乾燥し、剥離補助層（Ｄ１）／保護層（Ｅ）の積層体を得た。この時の剥離補助層（Ｄ１）の波長６６０ｎｍの吸光度は０．０６３であった。このようにして得られた積層体の剥離補助層（Ｄ１）側に、塗工液組成物３をバーコーターを用いて乾燥膜厚が２μｍになるように塗布、１４０℃で３０秒間乾燥し、感熱マスク層（Ｃ１）／剥離補助層（Ｄ１）／保護層（Ｅ）の積層体を得た。このようにして得られた積層体の感熱マスク層（Ｃ１）側に、塗工液組成物４をバーコーターを用いて乾燥膜厚が１μｍになるように塗布、１８０℃で３０秒間乾燥し、接着調整層（Ｂ１）／感熱マスク層（Ｃ１）／剥離補助層（Ｄ１）／保護層（Ｅ）の積層体である感熱マスク要素１を得た。この感熱マスク要素１の光学濃度（オルソクロマチックフィルター、透過モード）は３．６であった。
【０１２４】
＜感熱マスク要素２の製造＞
厚さ１００μｍのポリエステルフィルム“ルミラー”Ｓ１０（東レ（株）製）上に、塗工液組成物２をバーコーターを用いて乾燥膜厚が０．２μｍになるように塗布、１００℃で２５秒間乾燥し、剥離補助層（Ｄ１）／保護層（Ｅ）の積層体を得た。この時の剥離補助層（Ｄ１）の波長６６０ｎｍの吸光度は０．０４３であった。このようにして得られた積層体の剥離補助層（Ｄ１）側に、塗工液組成物３をバーコーターを用いて乾燥膜厚が２μｍになるように塗布、１４０℃で３０秒間乾燥し、感熱マスク層（Ｃ１）／剥離補助層（Ｄ１）／保護層（Ｅ）の積層体を得た。このようにして得られた積層体の感熱マスク層（Ｃ１）側に、塗工液組成物４をバーコーターを用いて乾燥膜厚が１μｍになるように塗布、１８０℃で３０秒間乾燥し、接着調整層（Ｂ１）／感熱マスク層（Ｃ１）／剥離補助層（Ｄ１）／保護層（Ｅ）の積層体である感熱マスク要素２を得た。この感熱マスク要素２の光学濃度（オルソクロマチックフィルター、透過モード）は３．６であった。
【０１２５】
＜感熱マスク要素３の製造＞
厚さ１００μｍのポリエステルフィルム“ルミラー”Ｓ１０（東レ（株）製）上に、塗工液組成物２をバーコーターを用いて乾燥膜厚が０．５μｍになるように塗布、１００℃で２５秒間乾燥し、剥離補助層（Ｄ１）／保護層（Ｅ）の積層体を得た。この時の剥離補助層（Ｄ１）の波長６６０ｎｍの吸光度は０．１０５であった。このようにして得られた積層体の剥離補助層（Ｄ１）側に、塗工液組成物３をバーコーターを用いて乾燥膜厚が２μｍになるように塗布、１４０℃で３０秒間乾燥し、感熱マスク層（Ｃ１）／剥離補助層（Ｄ１）／保護層（Ｅ）の積層体を得た。このようにして得られた積層体の感熱マスク層（Ｃ１）側に、塗工液組成物４をバーコーターを用いて乾燥膜厚が１μｍになるように塗布、１８０℃で３０秒間乾燥し、接着調整層（Ｂ１）／感熱マスク層（Ｃ１）／剥離補助層（Ｄ１）／保護層（Ｅ）の積層体である感熱マスク要素３を得た。この感熱マスク要素３の光学濃度（オルソクロマチックフィルター、透過モード）は３．６であった。
【０１２６】
＜感熱マスク要素４の製造＞
厚さ１００μｍのポリエステルフィルム“ルミラー”Ｓ１０（東レ（株）製）上に、塗工液組成物３をバーコーターを用いて乾燥膜厚が２μｍになるように塗布、１４０℃で３０秒間乾燥し、感熱マスク層（Ｃ１）／保護層（Ｅ）の積層体を得た。このようにして得られた積層体の感熱マスク層（Ｃ１）側に、塗工液組成物４をバーコーターを用いて乾燥膜厚が１μｍになるように塗布、１８０℃で３０秒間乾燥し、接着調整層（Ｂ１）／感熱マスク層（Ｃ１）／保護層（Ｅ）の積層体である感熱マスク要素４を得た。この感熱マスク要素４の光学濃度（オルソクロマチックフィルター、透過モード）は３．６であった。
【０１２７】
（実施例１）
感光性樹脂シート１の感光性樹脂層（Ａ１）上に塗工液組成物１を展開し、その上に、感熱マスク要素１を接着力調整層（Ｂ１）が塗工液組成物１が展開された感光性樹脂層（Ａ１）に接するようにかぶせて、８０℃に加熱したカレンダーロールでラミネートを行い、接着剤塗布基板１／感光性樹脂層（Ａ１）／接着力調整層（Ｂ１）／感熱マスク層（Ｃ１）／剥離補助層（Ｄ１）／保護層（Ｅ）の順に積層された感光性樹脂印刷版原版１を得た。カレンダーロールのクリアランスは、原版１から保護層（Ｅ）を剥離した後における積層体の厚みが９５０μｍになるように調整した。展開された塗工液組成物１は、ラミネート後１週間静置させることによって、残存溶媒が自然乾燥し、追加の感光性樹脂層（Ａ１）を形成する。
【０１２８】
感光性樹脂印刷版原版１から保護膜（Ｅ）を剥離した後、赤外線に発光領域を有するファイバーレーザーを備えた外面ドラム型プレートセッター“ＣＤＩ  ＳＰＡＲＫ”（エスコ・グラフィックス（株）製）に、基板側がドラムに接するように装着し、解像度１５６線のテストパターン（ベタ部、１％〜９９％網点、１〜８ポイントの細線画像等を有する）を描画し、感熱マスク層（Ｃ１）から画像マスク（Ｃ１’）を形成した。レーザー出力９Ｗ、ドラム回転数７００ｒｐｍの条件で、ベタ部の感熱マスク層（Ｃ１）が実質上レーザー融除され、目視観察より感熱マスク層（Ｃ１）成分の残存付着はなかった。
【０１２９】
感光性樹脂印刷版原版１から保護層（Ｅ）を剥離する際には、剥離補助層（Ｄ１）と保護層（Ｅ）との間で剥離し、感熱マスク層（Ｃ１）と接着力調整層（Ｂ１）との間の不良な剥離はなく感熱マスク層を損傷することはなかった。
【０１３０】
続いて、画像マスク（Ｃ１’）側から、紫外領域に光源を有する超高圧水銀灯（オーク（株）製）で全面露光した（露光量：１０００ｍＪ／ｃｍ２）。次いで、ＰＢＴ（ポリブチレンテレフタレート）製のブラシを備えたブラシ式現像機ＦＴＷ５００II（東レ（株）製）を用いて、３５℃の水道水で１．５分間現像を行ったところ、剥離補助層（Ｄ１）、画像マスク（Ｃ１’）および画像マスクに遮断され紫外線に露光されていない部分の感光性樹脂層（Ａ１）が選択的に現像され、画像マスク（Ｃ１’）に対してネガティブなレリーフを忠実に再現していた。
【０１３１】
（実施例２）
感光性樹脂シート１の感光性樹脂層（Ａ１）上に塗工液組成物１を展開し、その上に、感熱マスク要素２を接着力調整層（Ｂ１）が塗工液組成物１が展開された感光性樹脂層（Ａ１）に接するようにかぶせて、８０℃に加熱したカレンダーロールでラミネートを行い、接着剤塗布基板１／感光性樹脂層（Ａ１）／接着力調整層（Ｂ１）／感熱マスク層（Ｃ１）／剥離補助層（Ｄ１）／保護層（Ｅ）の順に積層された感光性樹脂印刷版原版２を得た。カレンダーロールのクリアランスは、原版２から保護層（Ｅ）を剥離した後における積層体の厚みが９５０μｍになるように調整した。展開された塗工液組成物１は、ラミネート後１週間静置させることによって、残存溶媒が自然乾燥し、追加の感光性樹脂層（Ａ１）を形成する。
【０１３２】
感光性樹脂印刷版原版２から保護膜（Ｅ）を剥離した後、赤外線に発光領域を有するファイバーレーザーを備えた外面ドラム型プレートセッター“ＣＤＩ  ＳＰＡＲＫ”（エスコ・グラフィックス（株）製）に、基板側がドラムに接するように装着し、解像度１５６線のテストパターン（ベタ部、１％〜９９％網点、１〜８ポイントの細線画像等を有する）を描画し、感熱マスク層（Ｃ１）から画像マスク（Ｃ１’）を形成した。レーザー出力９Ｗ、ドラム回転数７００ｒｐｍの条件で、ベタ部の感熱マスク層（Ｃ１）が実質上レーザー融除され、目視観察より感熱マスク層（Ｃ１）成分の残存付着はなかった。
【０１３３】
感光性樹脂印刷版原版２から保護層（Ｅ）を剥離する際には、剥離補助層（Ｄ１）と保護層（Ｅ）との間で剥離し、感熱マスク層（Ｃ１）と接着力調整層（Ｂ１）との間の不良な剥離はなく感熱マスク層を損傷することはなかった。
【０１３４】
続いて、画像マスク（Ｃ１’）側から、紫外領域に光源を有する超高圧水銀灯（オーク（株）製）で全面露光した（露光量：１０００ｍＪ／ｃｍ２）。次いで、ＰＢＴ（ポリブチレンテレフタレート）製のブラシを備えたブラシ式現像機ＦＴＷ５００II（東レ（株）製）を用いて、３５℃の水道水で１．５分間現像を行ったところ、剥離補助層（Ｄ１）、画像マスク（Ｃ１’）および画像マスクに遮断され紫外線に露光されていない部分の感光性樹脂層（Ａ１）が選択的に現像され、画像マスク（Ｃ１’）に対してネガティブなレリーフを忠実に再現していた。
【０１３５】
（比較例１）
感光性樹脂シート１の感光性樹脂層（Ａ１）上に塗工液組成物１を展開し、その上に、感熱マスク要素３を接着力調整層（Ｂ１）が塗工液組成物１が展開された感光性樹脂層（Ａ１）に接するようにかぶせて、８０℃に加熱したカレンダーロールでラミネートを行い、接着剤塗布基板１／感光性樹脂層（Ａ１）／接着力調整層（Ｂ１）／感熱マスク層（Ｃ１）／剥離補助層（Ｄ１）／保護層（Ｅ）の順に積層された感光性樹脂印刷版原版３を得た。カレンダーロールのクリアランスは、原版３から保護層（Ｅ）を剥離した後における積層体の厚みが９５０μｍになるように調整した。展開された塗工液組成物１は、ラミネート後１週間静置させることによって、残存溶媒が自然乾燥し、追加の感光性樹脂層（Ａ１）を形成する。
【０１３６】
感光性樹脂印刷版原版３から保護膜（Ｅ）を剥離した後、赤外線に発光領域を有するファイバーレーザーを備えた外面ドラム型プレートセッター“ＣＤＩ  ＳＰＡＲＫ”（エスコ・グラフィックス（株）製）に、基板側がドラムに接するように装着し、解像度１５６線のテストパターン（ベタ部、１％〜９９％網点、１〜８ポイントの細線画像等を有する）を描画し、感熱マスク層（Ｃ１）から画像マスク（Ｃ１’）を形成した。レーザー出力９Ｗ、ドラム回転数７００ｒｐｍの条件で、ベタ部の感熱マスク層（Ｃ１）が大部分レーザー融除されたが、感熱マスク層（Ｃ１）成分のカスが残存付着していた。これは、感熱マスク層（Ｃ１）に接するように積層された剥離補助層（Ｄ１）の膜厚が厚いために、層（Ｃ１）のレーザー融除が阻害されるためである。
【０１３７】
感光性樹脂印刷版原版３から保護層（Ｅ）を剥離する際には、剥離補助層（Ｄ１）と保護層（Ｅ）との間で剥離し、感熱マスク層（Ｃ１）と接着力調整層（Ｂ１）との間の不良な剥離はなく感熱マスク層を損傷することはなかった。
【０１３８】
続いて、画像マスク（Ｃ１’）側から、紫外領域に光源を有する超高圧水銀灯（オーク（株）製）で全面露光した（露光量：１０００ｍＪ／ｃｍ２）。次いで、ＰＢＴ（ポリブチレンテレフタレート）製のブラシを備えたブラシ式現像機ＦＴＷ５００II（東レ（株）製）を用いて、３５℃の水道水で１．５分間現像を行ったところ、剥離補助層（Ｄ１）、画像マスク（Ｃ１’）および画像マスクに遮断され紫外線に露光されていない部分の感光性樹脂層（Ａ１）が選択的に現像され、画像マスク（Ｃ１’）に対してネガティブなレリーフを大部分再現していたが、ベタ部には感熱マスク層（Ｃ１）成分カスに由来する凹凸が確認された。また、１〜２ポイントの細線のレリーフが部分的に歪んだ。これは、層（Ｃ１）成分カスにより細線の紫外光照射が阻害されたためである。
【０１３９】
（比較例２）
感光性樹脂シート１の感光性樹脂層（Ａ１）上に塗工液組成物１を展開し、その上に、感熱マスク要素４を接着力調整層（Ｂ１）が塗工液組成物１が展開された感光性樹脂層（Ａ１）に接するようにかぶせて、８０℃に加熱したカレンダーロールでラミネートを行い、接着剤塗布基板１／感光性樹脂層（Ａ１）／接着力調整層（Ｂ１）／感熱マスク層（Ｃ１）／保護層（Ｅ）の順に積層された感光性樹脂印刷版原版４を得た。カレンダーロールのクリアランスは、原版４から保護層（Ｅ）を剥離した後における積層体の厚みが９５０μｍになるように調整した。展開された塗工液組成物１は、ラミネート後１週間静置させることによって、残存溶媒が自然乾燥し、追加の感光性樹脂層（Ａ１）を形成する。
【０１４０】
感光性樹脂印刷版原版４から保護層（Ｅ）を剥離しようとしたところ、感熱マスク層（Ｃ１）と保護層（Ｅ）との間の剥離力が大きいため容易に剥がれず、無理に保護層を剥離しようとしたところ、感熱マスク層が部分的に損傷してしまった。
【０１４１】
＜感熱マスク層（Ｃ２）用の塗工液組成物５の調製＞
“ＭＡ１００”（カーボンブラック、三菱化学（株）製）２．５重量部、“ゴーセノール”ＫＬ−０６（鹸化度７８％〜８２％のポリビニルアルコール、日本合成化学工業（株）製）７．５重量部、および水４０重量部、ｎ−プロピルアルコール１０重量部をあらかじめ混合させたものを、３本ロールミルを用いて混練分散させ、カーボンブラック分散液２を調製した。分散液２に水４０重量部およびｎ−プロピルアルコール１０重量部を添加し３０分間撹拌し、感熱マスク層（Ｃ２）用の塗工液組成物５を得た。
【０１４２】
＜感熱マスク要素５の製造＞
厚さ１００μｍのポリエステルフィルム“ルミラー”Ｓ１０（東レ（株）製）上に、塗工液組成物２をバーコーターを用いて乾燥膜厚が０．２μｍになるように塗布、１００℃で２５秒間乾燥し、剥離補助層（Ｄ１）／保護層（Ｅ）の積層体を得た。この時の剥離補助層（Ｄ１）の波長６６０ｎｍの吸光度は０．０４２であった。このようにして得られた積層体の剥離補助層（Ｄ１）側に、塗工液組成物５をバーコーターを用いて乾燥膜厚が２μｍになるように塗布、１４０℃で３０秒間乾燥し、感熱マスク層（Ｃ２）／剥離補助層（Ｄ１）／保護層（Ｅ）の積層体である感熱マスク要素５を得た。この感熱マスク要素５の光学濃度（オルソクロマチックフィルター、透過モード）は３．６であった。
【０１４３】
（実施例３）
感光性樹脂シート１の感光性樹脂層（Ａ１）上に塗工液組成物１を展開し、その上に、感熱マスク要素５を感熱マスク層（Ｃ２）が塗工液組成物１が展開された感光性樹脂層（Ａ１）に接するようにかぶせて、８０℃に加熱したカレンダーロールでラミネートを行い、接着剤塗布基板１／感光性樹脂層（Ａ１）／感熱マスク層（Ｃ２）／剥離補助層（Ｄ１）／保護層（Ｅ）の順に積層された感光性樹脂印刷版原版５を得た。カレンダーロールのクリアランスは、原版５から保護層（Ｅ）を剥離した後における積層体の厚みが９５０μｍになるように調整した。展開された塗工液組成物１は、ラミネート後１週間静置させることによって、残存溶媒が自然乾燥し、追加の感光性樹脂層（Ａ１）を形成する。
【０１４４】
感光性樹脂印刷版原版５から保護層（Ｅ）を剥離した後、赤外線に発光領域を有するファイバーレーザーを備えた外面ドラム型プレートセッター“ＣＤＩ  ＳＰＡＲＫ”（エスコ・グラフィックス（株）製）に、基板側がドラムに接するように装着し、解像度１５６線のテストパターン（ベタ部、１％〜９９％網点、１〜８ポイントの細線画像等を有する）を描画し、感熱マスク層（Ｃ２）から画像マスク（Ｃ２’）を形成した。レーザー出力９Ｗ、ドラム回転数７００ｒｐｍの条件で、ベタ部の感熱マスク層（Ｃ２）が実質上レーザー融除され、目視観察より感熱マスク層（Ｃ２）成分の残存付着はなかった。
【０１４５】
感光性樹脂印刷版原版５から保護層（Ｅ）を剥離する際には、剥離補助層（Ｄ１）と保護層（Ｅ）との間で剥離し、感熱マスク層（Ｃ２）と感光性樹脂層（Ａ１）との間の不良な剥離はなく感熱マスク層を損傷することはなかった。
【０１４６】
続いて、画像マスク（Ｃ２’）側から、紫外領域に光源を有する超高圧水銀灯（オーク（株）製）で全面露光した（露光量：１０００ｍＪ／ｃｍ２）。次いで、ＰＢＴ（ポリブチレンテレフタレート）製のブラシを備えたブラシ式現像機ＦＴＷ５００II（東レ（株）製）を用いて、３５℃の水道水で１．５分間現像を行ったところ、剥離補助層（Ｄ１）、画像マスク（Ｃ２’）および画像マスクに遮断され紫外線に露光されていない部分の感光性樹脂層（Ａ１）が選択的に現像され、画像マスク（Ｃ２’）に対してネガティブなレリーフを忠実に再現していた。